(57)【要約】【課題】黒鉛に加えてアモルファス炭素により被覆された珪素またはアモルファス炭素により被覆された酸化珪素を含む負極を用いた電池の性能を予測し得る、非水電解質二次電池の製造方法を提供すること。【解決手段】非水電解質二次電池の製造方法は、黒鉛と、アモルファス炭素により被覆された珪素またはアモルファス炭素により被覆された酸化珪素とを含有する負極を準備する工程と、負極をＸ線回折測定し、Ｘ線回折パターンを得る工程と、Ｘ線回折パターンに基づき、負極を選別する工程と、選別された負極を用い、非水電解質二次電池を製造する工程とを含む。負極を選別する工程において、Ｘ線回折パターンを、半値幅０．０５のＸ線回折パターンと半値幅０．５のＸ線回折パターンとに分離し、半値幅０．０５のＸ線回折パターンにおけるピーク値ａと、半値幅０．５のＸ線回折パターンにおけるピーク値ｂとの比ｂ／ａが０．０５以上の負極が選別される。【選択図】図１
2019091624.tif 000002
【特許請求の範囲】
【請求項１】
非水電解質二次電池の製造方法であって、
黒鉛と、アモルファス炭素により被覆された珪素またはアモルファス炭素により被覆された酸化珪素とを含有する負極を準備する工程と、
前記負極をＸ線回折測定し、Ｘ線回折パターンを得る工程と、
前記Ｘ線回折パターンに基づき、前記負極を選別する工程と、
選別された負極を用い、非水電解質二次電池を製造する工程とを含み、
前記負極を選別する工程において、前記Ｘ線回折パターンを、半値幅０．０５のＸ線回折パターンと半値幅０．５のＸ線回折パターンとに分離し、前記半値幅０．０５のＸ線回折パターンにおけるピーク値ａと、前記半値幅０．５のＸ線回折パターンにおけるピーク値ｂとの比ｂ／ａが０．０５以上の負極を選別する、
非水電解質二次電池の製造方法。
【発明の詳細な説明】
【技術分野】
【０００１】
本開示は、非水電解質二次電池の製造方法に関する。
【背景技術】
【０００２】
特開２００３−２９７３５３号公報（特許文献１）には、Ｘ線回折（ＸＲＤ）測定により得られる（００２）面のピーク強度と、（１１０）面のピーク強度との比とが、所定の関係を満たす二次電池用負極が開示されている。
【先行技術文献】
【特許文献】
【０００３】
【特許文献１】特開２００３−２９７３５３号公報
【発明の概要】
【発明が解決しようとする課題】
【０００４】
黒鉛に加えて、アモルファス炭素により被覆された珪素（Ｓｉ）またはアモルファス炭素により被覆された酸化珪素（ＳｉＯ）を負極に含ませることが知られている。アモルファス炭素により被覆されたＳｉ（以下、「ＣコートＳｉ」とも記載される）またはアモルファス炭素により被覆されたＳｉＯ（以下、「ＣコートＳｉＯ」とも記載される）を負極に含ませることにより、電池容量の増加が期待される。また、電池の性能は、用いられる負極の性能に依存することが知られている。
【０００５】
黒鉛に加えてＣコートＳｉまたはＣコートＳｉＯを含む負極を用い、非水電解質二次電池（以下、単に「電池」とも記される）を製造した場合、用いた負極に起因して、たとえば電池容量等の電池性能がばらつくことがある。好適な電池性能を有する電池を効率的に製造するために、黒鉛に加えてＣコートＳｉまたはＣコートＳｉＯを含む負極を用いて電池を製造する際、当該負極を備えた電池の性能を予測し得る、電池の製造方法の開発が望まれている。
【０００６】
黒鉛に加えてＣコートＳｉまたはＣコートＳｉＯを含む負極を用い、電池を製造した場合、電池性能は、黒鉛とＣコートＳｉまたはＣコートＳｉＯとの接点情報から予測し得るものと考えられる。しかしながら、黒鉛とＣコートＳｉまたはＣコートＳｉＯを含んだ負極をＸＲＤ測定により分析した場合、黒鉛に起因するピークは観測されるものの、黒鉛とＣコートＳｉまたはＣコートＳｉＯとの接点情報を得ることは困難であった。
【０００７】
本開示の目的は、黒鉛に加えてアモルファス炭素により被覆された珪素またはアモルファス炭素により被覆された酸化珪素を含む負極を用いた電池の性能を予測し得る、非水電解質二次電池の製造方法を提供することにある。
【課題を解決するための手段】
【０００８】
以下、本開示の技術的構成および作用効果が説明される。ただし本開示の作用メカニズムは推定を含んでいる。作用メカニズムの正否により、本開示の範囲が限定されるべきではない。
【０００９】
〔１〕本開示は、非水電解質二次電池の製造方法に係る。本製造方法は、黒鉛と、アモルファス炭素により被覆された珪素（Ｓｉ）またはアモルファス炭素により被覆された酸化珪素（ＳｉＯ）とを含有する負極を準備する工程と、該負極をＸ線回折（ＸＲＤ）測定し、Ｘ線回折パターンを得る工程と、該Ｘ線回折パターンに基づき、負極を選別する工程と、選別された負極を用い、非水電解質二次電池を製造する工程とを含む。負極を選別する工程において、Ｘ線回折パターンは、半値幅０．０５のＸ線回折パターンと、半値幅０．５のＸ線回折パターンとに分離される。該半値幅０．０５のＸ線回折パターンにおけるピーク値ａと、該半値幅０．５のＸ線回折パターンにおけるピーク値ｂとの比ｂ／ａが、０．０５以上の負極が選別され、非水電解質二次電池の製造に用いられる。
【００１０】
黒鉛と、ＣコートＳｉまたはＣコートＳｉＯとを含む負極を、ＣｕＫα線を用いてＸＲＤ測定した場合、たとえば図１に示すように２５〜２７°（２θ）の範囲にピークを有するＸ線回折パターンが観測される。該Ｘ線回折パターンは、半値幅０．０５のＸ線回折パターンと半値幅０．５のＸ線回折パターンとに分離することができる。なお、本明細書において「半値幅」とは、ピーク強度に対して１／２の強度となるＸ線回折パターンの２点間の距離をいう。
【００１１】
半値幅０．０５のＸ線回折パターンにおけるピークは、負極に含まれる黒鉛に起因するピークであると考えられる。半値幅０．５のＸ線回折パターンにおけるピークは、黒鉛とＣコートＳｉおよび／またはＣコートＳｉＯとの接点に起因するピークであると考えられる。
【００１２】
しかしながら、ＣｕＫα線を用いたＸＲＤ測定によって、黒鉛とＣコートＳｉおよび／または黒鉛とＣコートＳｉＯとの接点に起因するピークを得ることは通常困難であると考えられていた。ＳｉまたはＳｉＯ（以下、「ＳｉＯ等」とも記される）を被覆するアモルファス炭素はＸＲＤ測定によって観測される結晶性を有さないため、技術常識的には上述の接点においてＣｕＫα線を用いたＸＲＤ測定によってピークが発現しないと考えられる。しかしながら、黒鉛とＳｉＯ等を被覆するアモルファス炭素とは、後述するように負極を製造する過程において、所定の圧力でプレスされる。プレスされることにより、ＳｉＯ等を被覆するアモルファス炭素に結晶性が生じるものと考えられる。加えて、ＳｉＯ等に接する黒鉛には、プレスによりクラックが生じるものと考えられる。ＳｉＯ等を被覆するアモルファス炭素に生じた結晶性およびＳｉＯ等に接する黒鉛に生じたクラックに起因して、半値幅０．５のピークが発現するものと考えられる。
【００１３】
上記半値幅０．０５のＸ線回折パターンにおけるピーク値ａおよび上記半値幅０．５のＸ線回折パターンにおけるピーク値ｂとの比ｂ／ａと、ＸＲＤ測定された負極を用いて製造した電池の性能との間には、関連性があると考えられる。具体的には、ｂ／ａが０．０５以上の場合、係る負極を用いて製造された電池は、ｂ／ａが０．０５未満の負極を用いて製造された電池と比較して、電池性能が優れているものと考えられる。これは、ｂ／ａの値が大きいほど、黒鉛とＣコートＳｉまたはＣコートＳｉＯとの接点が確保されることに起因すると考えられる。したがって、負極における黒鉛とＣコートＳｉまたはＣコートＳｉＯとの接点情報を得ることにより、製造される非水電解質二次電池の性能が予測可能であると期待される。なお、ｂ／ａの閾値が上がるほど得られる電池の性能は向上するが、ｂ／ａの閾値を上げすぎると、選別されない電池が増えて歩留まりが下がるため、ｂ／ａの閾値は電池の使われ方・必要性能を考慮し、適宜決定されるべきである。
【図面の簡単な説明】
【００１４】
【図１】図１は、実施例１で用いた負極のＸ線回折パターンである。
【図２】図２は、図１に示すＸ線回折パターンから分離された、半値幅０．０５のＸ線回折パターンである。
【図３】図３は、図１に示すＸ線回折パターンから分離された、半値幅０．５のＸ線回折パターンである。
【発明を実施するための形態】
【００１５】
以下、本開示の実施形態（本明細書では「本実施形態」とも記される）が説明される。ただし以下の説明は、特許請求の範囲を限定するものではない。
【００１６】
＜非水電解質二次電池の構成＞
本開示の電池は、以下で説明する負極を備える限り、従来公知の構成を備えることができる。従来公知の構成とは、たとえば正極と、負極と、正極と負極との間に配置されたセパレータとを有する電極群とを備え、この電極群が非水電解質と共に電池ケースに配置される構成などをいう。電極群は、積層（スタック）型とすることができる。
【００１７】
＜非水電解質二次電池の製造方法＞
非水電解質二次電池の製造方法は、黒鉛とアモルファス炭素により被覆された珪素（Ｓｉ）またはアモルファス炭素により被覆された酸化珪素（ＳｉＯ）とを含有する負極を準備する工程（負極準備工程）と、負極をＸ線回折（ＸＲＤ）測定し、Ｘ線回折パターンを得る工程（ＸＲＤ測定工程）と、Ｘ線回折パターンに基づき、負極を選別する工程（負極選別工程）と、選別された負極を用い、電池を製造する工程とを含む。負極選別工程において、ＸＲＤ測定工程により得られたＸ線解析パターンは、半値幅０．０５のＸ線回折パターンと半値幅０．５のＸ線回折パターンとに分離される。半値幅０．０５のＸ線回折パターンにおけるピーク値ａと、半値幅０．５のＸ線回折パターンにおけるピーク値ｂとの比ｂ／ａが０．０５以上の負極が選別され、電池の製造に用いられる。これらの工程を含む限り、他の工程を含むことができる。以下、非水電解質二次電池用負極（以下単に「負極」とも記される）の構成を説明した後、それぞれの工程について説明する。
【００１８】
《負極》
負極は、負極合材層および負極集電体を含む。負極集電体は、たとえば銅（Ｃｕ）箔等でよい。負極集電体は、たとえば５〜２０μｍ程度の厚さを有してもよい。負極合材層は、負極集電体の表面に形成されている。負極合材層は、たとえば１０〜１５０μｍ程度の厚さを有してもよい。負極合材層は、負極活物質およびバインダ等を含有する。負極合材層は、たとえば９５〜９９質量％の負極活物質、および１〜５質量％のバインダを含有する。
【００１９】
本開示においては、負極活物質として少なくとも黒鉛と、アモルファス炭素により被覆された珪素（Ｓｉ）またはアモルファス炭素により被覆された酸化珪素（ＳｉＯ）とを含む。アモルファス炭素により被覆された珪素（Ｓｉ）と、アモルファス炭素により被覆された酸化珪素（ＳｉＯ）とを両方含んでいてもよい。これらに加えて、易黒鉛化性炭素、難黒鉛化性炭素、錫、酸化錫等をさらに含んでもよい。バインダは特に限定されるべきではない。バインダは、たとえばカルボキシメチルセルロース（ＣＭＣ）、スチレンブタジエンゴム（ＳＢＲ）等であってもよい
【００２０】
《負極準備工程》
本工程は、黒鉛とアモルファス炭素により被覆された珪素（Ｓｉ）またはアモルファス炭素により被覆された酸化珪素（ＳｉＯ）とを含有する負極を準備する工程である。本工程は、以下の（Ａ）負極合材ペーストの調製、（Ｂ）負極合材ペーストの塗布、および、（Ｃ）負極合材ペーストの乾燥を含む。
【００２１】
（Ａ）負極合材ペーストの調製
黒鉛と、ＣコートＳｉまたはＣコートＳｉＯとを少なくとも含む負極合材ペーストを調製する。負極負極合材ペースト全体の固形分における、ＣコートＳｉまたはＣコートＳｉＯの量（固形分）は、たとえば３〜４０質量％とされる。黒鉛、ＣコートＳｉまたはＣコートＳｉＯおよび溶媒が混合されることにより、負極合材ペーストが調製され得る。溶媒は、たとえば水でよい。負極ペーストの調製には、一般的な混合装置が使用され得る。
【００２２】
（Ｂ）負極合材ペーストの塗布
調製された負極合材ペーストが、Ｃｕ箔等の負極集電体の表面に塗布される。負極合材ペーストの塗布には、たとえば、ダイコータ等が使用され得る。
【００２３】
（Ｃ）負極合材ペーストの乾燥
塗工された負極合材ペーストが乾燥されることにより、負極集電体の表面に負極合材層が形成される。これにより、負極が製造される。なお、負極は、所定の寸法に圧縮（圧延）され、その後電池の仕様に合わせて、裁断され得る。圧延には、たとえばローラ圧延機等が使用され得る。以上により、黒鉛とＣコートＳｉまたはＣコートＳｉＯとを含有する負極が準備される。
【００２４】
《ＸＲＤ測定工程》
本工程は、ＣｕＫα線を用いたＸ線回折装置により、負極準備工程において準備された負極を測定し、Ｘ線回折パターンを得る工程である。ＸＲＤの測定方法は、後述する実施例に記載の方法により行うことができる。
【００２５】
《負極選別工程》
本工程は、ＸＲＤ測定工程にて得られたＸ線回折パターンに基づき、負極を選別する工程である。該Ｘ線回折パターンは、半値幅０．０５のＸ線回折パターンと半値幅０．５のＸ線回折パターンとに分離される。Ｘ線回折パターンの分離は、たとえばＭｉｃｒｏｓｏｆｔ  Ｅｘｃｅｌ（登録商標）２０１３において以下に示す式（１）を入力し、ソルバー機能によるフィッティングを用いて行うことができる。たとえば、ピーク位置ａおよびピーク位置ｂを２６．２５とし、半値幅ａを０．０５とし、半値幅ｂを０．５とし、回折角を２０−３０°（２θ）の範囲とする。得られたＸ線回折パターンのピーク強度の実測値と、以下に示す式（１）で得られる強度との差が最少となるように、ピーク値ａ、ピーク値ｂ、およびベースをパラメータとしてフィッティングを行う。これにより、ピーク値ａおよびピーク値ｂを求めることができる。また、一般に用いられる波形解析によっても行うことができる。
【数１】
2019091624.tif 000003
【００２６】
本開示においては、半値幅０．０５のＸ線回折パターンにおけるピーク値ａと、半値幅０．５のＸ線回折パターンにおけるピーク値ｂとの比ｂ／ａが０．０５以上の負極が選別され、該負極が電池の製造に用いられる。ｂ／ａが０．０５未満の負極は、たとえばリサイクルすることができる。
【００２７】
＜正極＞
正極は、正極集電体と、正極集電体の主面上に形成された正極合材層とを含む。正極集電体は、たとえばアルミニウム（Ａｌ）箔等であってもよい。正極集電体は、たとえば１０〜３０μｍの厚さを有してもよい。
【００２８】
《正極合材層》
正極合材層は、正極活物質、導電材およびバインダを含む。正極合材層は、たとえば８０〜９８重量％の正極活物質、１〜１５重量％以下の導電材および１〜５重量％以下のバインダを含んでもよい。正極合材層は、たとえば１００〜２００μｍの厚さを有してもよい。
【００２９】
（正極活物質、導電材およびバインダ）
正極活物質、導電材およびバインダは特に限定されるべきではない。正極活物質は、たとえばＬｉＣｏＯ２、ＬｉＮｉＯ２、ＬｉＮｉ１／３Ｃｏ１／３Ｍｎ１／３Ｏ２（ＮＣＭ）、ＬｉＭｎＯ２、ＬｉＭｎ２Ｏ４、ＬｉＦｅＰＯ４等であってもよい。導電材は、たとえばアセチレンブラック（ＡＢ）、ファーネスブラック、気相成長炭素繊維（ＶＧＣＦ）、黒鉛等であってもよい。バインダは、たとえばポリフッ化ビニリデン（ＰＶｄＦ）、スチレンブタジエンラバー（ＳＢＲ）、ポリテトラフルオロエチレン（ＰＴＦＥ）等であってもよい
【００３０】
＜セパレータ＞
セパレータは、電気絶縁性の多孔質膜である。セパレータは、正極と負極とを電気的に隔離する。セパレータは、たとえば５〜３０μｍの厚さを有してもよい。セパレータは、たとえば多孔質ポリエチレン（ＰＥ）膜、多孔質ポリプロピレン（ＰＰ）膜等により構成され得る。セパレータは、多層構造を含んでもよい。たとえば、セパレータは、多孔質ＰＰ膜、多孔質ＰＥ膜、および多孔質ＰＰ膜がこの順序で積層されることにより構成されていてもよい。セパレータは、その表面に耐熱層を含んでいてもよい。耐熱層は、耐熱材料を含む。耐熱材料としては、たとえばアルミナ等の金属酸化物粒子、ポリイミド等の高融点樹脂等が挙げられる。
【００３１】
＜非水電解質＞
非水電解質は、非水溶媒および支持塩を含む。非水溶媒は、たとえばエチレンカーボネート（ＥＣ）、エチルメチルカーボネート（ＥＭＣ）、ジメチルカーボネート（ＤＭＣ）、ジエチルカーボネート（ＤＥＣ）等の環状あるいは鎖状の炭酸エステル類でよい。支持塩は、たとえばヘキサフルオロ燐酸リチウム（ＬｉＰＦ６）、テトラフルオロ硼酸リチウム（ＬｉＢＦ４）等のＬｉ塩でよい。Ｌｉ塩の濃度は、たとえば０．５〜２．０ｍоｌ／Ｌ程度でよい。非水電解質は、ビニレンカーボネート（ＶＣ）、シクロヘキシルベンゼン（ＣＨＢ）等の添加剤を含んでいてもよい。
【００３２】
＜電池ケース＞
電池ケースは、たとえば角形（扁平直方体）であってもよいし、円筒形であってもよいし、袋状であってもよい。たとえば、アルミニウム（Ａｌ）、Ａｌ合金等の金属が電池ケースを構成する。ただし、電池ケースが所定の密閉性を有する限り、たとえば金属および樹脂の複合材が電池ケースを構成してもよい。金属および樹脂の複合材としては、たとえばアルミラミネートフィルム等が挙げられる。電池ケースは、外部端子、注液孔、ガス排出弁、電流遮断機構（ＣＩＤ）等を備えていてもよい。
【００３３】
＜用途＞
本開示に係る製造方法により製造された電池は、たとえばハイブリッド自動車（ＨＶ）、プラグインハイブリッド自動車（ＰＨＶ）、電気自動車（ＥＶ）等の動力電源として用いられる。ただし、本開示に係る製造方法により製造された電池の用途は、車載用途に限定されるべきではなく、あらゆる用途に適用可能である。
【００３４】
＜非水電解質二次電池の製造＞
《実施例１》
１．正極の製造
以下の材料が準備された。
正極活物質：ＮＣＭ（平均粒子径１０μｍ）
導電材：ＡＢ
バインダ：ＰＶｄＦ
溶媒：Ｎ−メチル−２ピロリドン（ＮＭＰ）
正極集電箔：Ａｌ箔（厚さ１５μｍ）
【００３５】
プラネタリミキサにより、ＮＣＭ、ＡＢ、ＰＶｄＦおよびＮＭＰが混合された。これにより、ペースト状の正極合材（以下、「正極合材ペースト」と記載する）が調製された。正極合材ペーストの固形分組成は、質量比で「ＮＣＭ：ＡＢ：ＰＶｄＦ＝８７：１０：３」とされた。正極合材層用ペーストが正極集電体の表面（表裏両面）に塗布され、乾燥された。これにより正極合材層が形成された。以上より、正極が形成された。正極は圧延され、シート状に裁断され、シート状の正極（正極シート）が製造された。
【００３６】
２．負極の製造
以下の材料が準備された。
負極活物質：天然黒鉛（平均粒子径２０μｍ）、ＣコートＳｉＯ（平均粒子径５μｍ）
増粘材：ＣＭＣ
バインダ：ＳＢＲ
溶媒：水
負極集電箔：Ｃｕ箔（厚さ１０μｍ）
【００３７】
攪拌装置の攪拌槽に、天然黒鉛、ＣコートＳｉＯ、ＣＭＣ、ＳＢＲおよび水を投入し、攪拌することにより、ペースト状の負極合材（以下、「負極合材ペースト」と記載する）が調製された。負極合材ペーストにおいて固形分の配合は、質量比で「天然黒鉛：ＣコートＳｉＯ：ＣＭＣ：ＳＢＲ＝７６：２０：２：２」とされた。負極合材層用ペーストが負極集電体の表面（表裏両面）に塗布され、乾燥された。これにより負極合材層が形成された。以上により、負極が形成された。負極は圧延され、シート状に裁断され、シート状の負極（負極シート）が製造された。
【００３８】
３．ＸＲＤ測定
負極シートをホルダーに貼り付け、以下の条件でＸＲＤ測定を行った。これにより、Ｘ線回折パターンを得た。
モノクロメータ：グラファイト単結晶
カウンタ：シンチレーションカウンタ
Ｘ線：ＣｕＫα線（波長１．５４０５１Å，管電圧５０ｋＶ，管電流３００ｍＡ）
測定範囲：２θ＝１０°〜９０°
スキャンスピード：１０°／ｍｉｎ
ステップ幅：０．０２°
測定温度：室温（２５℃）
【００３９】
４．負極の選別
Ｍｉｃｒｏｓｏｆｔ  Ｅｘｃｅｌ（登録商標）２０１３に上述した式（１）を入力した。Ｍｉｃｒｏｓｏｆｔ  Ｅｘｃｅｌ（登録商標）２０１３のソルバー機能によるフィッティングを用いることにより、上述した式（１）における強度と、得られたＸ線回折パターンのピーク強度の実測値との差が最少となる、ピーク値ａおよびピーク値ｂが算出された。算出されたピーク値ａは１５１７８３であり、算出されたピーク値ｂは７７４８であった。すなわち、ｂ／ａは、０．０５１であった。
【００４０】
５．非水電解質二次電池の製造
上記の負極（負極シート）２１枚と、上記の正極（正極シート）２０枚と、セパレータ４２枚と、が準備された。セパレータは、ＰＰ製の多孔質膜、ＰＥ製の多孔質膜、およびＰＰ製の多孔質膜がこの順序で積層されることにより、構成されている。複数の負極の各々と複数の正極の各々とが、積層方向の両方の外縁に負極が位置するように、セパレータを挟んで交互に積層され、積層型電極群が作製された。
【００４１】
以下の成分を含む電解液が準備された。
溶媒：  ［ＥＣ：ＥＭＣ：ＤＭＣ＝３：４：３（質量比）］
リチウム塩：  ＬｉＰＦ６  （１．０ｍоｌ／Ｌ）
【００４２】
上記の積層型電極群が、ラミネートフィルム製の袋（外装体）内に収納された。電解液が袋内に注入され、袋が真空封止された。なお、外装体は、正極端子および負極端子を備える。正極端子および負極端子は、それぞれ、正極（正極集電体）および負極（負極集電体）と電気的に接続された。このようにして、実施例１の電池が製造された。
【００４３】
＜実施例２〜５、比較例１〜５＞
下記表１に示されるように、ｂ／ａが異なる負極が用いられたことを除いては、実施例１と同様に電池が製造された。
【００４４】
＜評価＞
１．電池の活性化および初期容量の測定
２５℃において、以下の定電流−定電圧方式充電（ＣＣＣＶ充電）により、電池が満充電にされた。次いで以下の定電流方式放電（ＣＣ放電）により、電池が放電された。このときの放電容量が初期容量とされた。なお「１Ｃ」は、満充電容量を１時間で放電する電流を示す。
【００４５】
ＣＣＣＶ充電：ＣＣ電流＝１／５Ｃ、ＣＶ電圧＝４．２Ｖ、終止電流＝１／２０Ｃ
ＣＣ放電    ：電流＝１／５Ｃ、終止電圧＝２．５Ｖ
【００４６】
２．電池特性（サイクル耐久性）の評価
電池特性の評価として、サイクル耐久性の評価を行った。
６０℃に設定された恒温槽内に電池が配置された。以下の充電と放電との一巡が１サイクルとされ、２００サイクルが実施された。充電および放電は、いずれも定電流方式（ＣＣ）とされた。
【００４７】
ＣＣ充電：電流＝２Ｃ、終止電圧＝４．２Ｖ
ＣＣ放電：電流＝２Ｃ、終止電圧＝２．５Ｖ
【００４８】
２００サイクル後、初期容量と同様に、サイクル後の電池容量が測定された。サイクル後容量が初期容量で除されることにより、容量維持率が算出された。結果は下記表１の「電池特性」の欄に示されている。電池特性が高い程、サイクル耐久性に優れることを示している。
【００４９】
【表１】
2019091624.tif 000004
【００５０】
＜結果＞
上記表１に示されるように、半値幅０．０５のＸ線回折パターンにおけるピーク値ａと、半値幅０．５のＸ線回折パターンにおけるピーク値ｂとの比ｂ／ａが０．０５以上である実施例１〜５は、ｂ／ａが０．０５未満である比較例１〜５と比較して、電池特性（サイクル耐久性）が優れていた。この結果から、黒鉛に加えてＣコートＳｉまたはＣコートＳｉＯを含む負極を用いる場合、ｂ／ａが０．０５以上である負極を用いて電池を製造することにより、優れた電池特性（サイクル耐久性）を有する電池が得られるものと考えられる。すなわち、黒鉛に加えてアモルファス炭素により被覆された珪素またはアモルファス炭素により被覆された酸化珪素を含む負極を用いた電池の性能を予測し得る、非水電解質二次電池の製造方法が提供されることが示された。
【００５１】
比較例１〜５は、電池特性（サイクル耐久性）に改善の余地があった。ｂ／ａが０．０５未満であったため、負極において黒鉛とＣコートＳｉＯとの接点が少なかったものと考えられる。そのため、電池特性（サイクル耐久性）に改善の余地が生じたものと考えられる。
【００５２】
上記の実施形態および実施例はすべての点で例示であって制限的なものではない。特許請求の範囲の記載によって確定される技術的範囲は、特許請求の範囲と均等の意味および範囲内でのすべての変更を含む。
【図１】
2019091624.tif 000005
【図２】
2019091624.tif 000006
【図３】
2019091624.tif 000007